СПОСОБ УЛУЧШЕНИЯ МЕХАНИЧЕСКИХ СВОЙСТВ ПОРОШКОВЫХ ИЗДЕЛИЙ ИЗ ТЯЖЕЛЫХ СПЛАВОВ НА ОСНОВЕ ВОЛЬФРАМА И ПОРОШКОВОЕ ИЗДЕЛИЕ С МЕХАНИЧЕСКИМИ СВОЙСТВАМИ, УЛУЧШЕННЫМИ ЭТИМ СПОСОБОМ

1. Способ улучшения механических свойств порошковых изделий из тяжелых сплавов на основе вольфрама путем наноизмельчения исходной порошкообразной смеси вольфрама, никеля и железа и высокоскоростного спекания формованных заготовок изделий из указанной измельченной смеси до получения высокоплотных изделий с улучшенными механическими свойствами, характеризующийся тем, что исходную порошковую смесь, содержащую вольфрама не менее 95 мас.%, остальное никель и железо с массовым отношением между ними - 7:3, измельчают до получения однородной порошковой смеси с размерами частиц ~100 нм путем высокоэнергетического помола с проявлением эффекта механической активации частиц указанной порошковой смеси, после чего формуют заготовки порошковых изделий легким прессованием этой смеси, которые затем подвергают электроимпульсному плазменному спеканию в твердой фазе с нагревом в вакууме со скоростью 100-300°C/мин.
2. Способ по п.1, отличающийся тем, что исходную порошковую смесь, содержащую 95 мас.% вольфрама, никеля 3,5% и железа 1,5% измельчают в планетарной мельнице АПФ-3 с ускорением 30-60G выполненных из вольфрамового сплава мелющих шаров в течение 20 мин, после чего формуют заготовки порошковых изделий прессованием этой смеси до относительной плотности 50% от плотности материала порошкового изделия на выходе, которые затем подвергают спеканию в вакууме со скоростью нагрева 100°C/мин до температуры 950°C с помощью установки для электроимпульсного плазменного спекания - Spark Plasma Sintering типа «model SPS-625».
3
3. Порошковое изделие из тяжелых сплавов на основе вольфрама с механическими свойствами, улучшенными способом по п.1 или 2 в результате получения изделия из порошковой смеси, содержащей вольфрама не менее 95 мас.%, остальное никель и железо с массовым отношением между ними - 7:3, характеризующееся тем, что материал указанного изделия, с механическими свойствами: пределом макроупругости не менее 2000 МПа и пределом текучести не менее 2500 МПа при плотности ~18,0 г/см, имеет нанодисперсную структуру с размерами частиц не более 500 нм и эффектом механического легирования вольфрамом γ-фазы на основе никеля с концентрацией атомов вольфрама в твердом растворе «никель-железо» до 20,4 мас.%.